СПОСОБ ПОЛУЧЕНИЯ ПОЛИВИНИЛАЦЕТАТНОЙ ДИСПЕРСИИ

2
1. Способ получения водной дисперсии клеевого материала, причем сначала готовят водную дисперсию наполнителей и защитных коллоидов, и затем к этой дисперсии добавляют виниловый сложный эфир и, при необходимости, сомономеры, и проводят полимеризацию, отличающийся тем, что в качестве защитного коллоида используют по меньшей мере один гидрофобный сополимер этилена и поливинилового спирта, и в качестве наполнителя по меньшей мере один слоистый силикат, содержащий компоненты SiO.
2. Способ по п. 1, отличающийся тем, что в качестве защитного коллоида используют полностью гидролизованный сополимер этилена и поливинилового спирта с содержанием этиленовых звеньев до 15 мол. %.
3. Способ по п. 1 или 2, отличающийся тем, что в качестве защитного коллоида применяется смесь по меньшей мере одного гидрофобного сополимера этилена и поливинилового спирта и по меньшей мере одного полностью гидролизованного поливинилового спирта, в частности, в весовом соотношении от 1:5 до 5:1.
50
4. Способ по п. 1 или 2, отличающийся тем, что диспергированные слоистые силикаты имеют значение D, определяемое с помощью дифракции света, менее 10 мкм.
2
5. Способ п. 1 или 2, отличающийся тем, что содержание SiO в применяемом слоистом силикате составляет до 75% по весу.
6. Способ п. 1 или 2, отличающийся тем, что к дисперсии добавляют кислотное вещество каталитического действия, в частности, Al-, Zn-, Ti-соединения.
7. Способ п. 1 или 2, отличающийся тем, что сополимер имеет функциональные группы, выбранные из ОН-, эпокси-, амино-, метилольных групп.
8. Дисперсия, полученная способом по одному из пп. 1-7.
2
9. Дисперсия по п. 8, отличающаяся тем, что дисперсия клеевого материала состоит из i) от 10 до 40% по весу наполнителей, содержащих по меньшей мере один слоистый силикат, содержащий компонент SiO, ii) от 0,5 до 5% по весу по меньшей мере одного гидрофобного сополимера этилена и поливинилового спирта, iii) от 10 до 60% по весу по меньшей мере одного винилацетатного (со)полимера, iv) воды, а также v) от 0,1 до 10% по весу по меньшей мере одной добавки.
10. Дисперсия по п. 9, отличающаяся тем, что клеевой материал в качестве добавки содержит до 3% по весу кислотного металлического соединения.
11. Дисперсия по одному из пп. 8-10, отличающаяся тем, что она имеет вязкость до 20000 мПа⋅с.
12. Применение дисперсии по одному из пп. 8-11 в качестве клеевого материала для склеивания древесины.